СПОСОБ ЭЛЕКТРОХИМИЧЕСКОГО ПОЛИРОВАНИЯ МЕТАЛЛОВ И СПЛАВОВ

2
Способ электрохимического полирования металлов и сплавов в нейтральном водном растворе солей при плотности тока 0,2…10 А/см, температуре электролита, равной температуре окружающей среды, вибрации обрабатываемой детали с амплитудой и частотой, заданными исходя из электрохимических свойств материала, отличающийся тем, что время одного цикла полирования задают не более 2 с, а время между циклами рассчитывают по формуле
,
где z - заряд потенциалопределяющего иона;
-1
F- число Фарадея, Кл·моль;
2
i - плотность тока анодного растворения, А/см;
2
D - коэффициент диффузии ионов обрабатываемого металла, см/с;
S
3
C - концентрация ионов на поверхности полируемой детали, моль/см,
причем шероховатость поверхности после каждого последующего цикла определяют из зависимости
,
где  - шероховатость последующего цикла, мкм;
- шероховатость предыдущего цикла, мкм;
n - порядковый номер цикла;
v
3
k - объемный электрохимический эквивалент обрабатываемого металла, см/А·мин;
χ - удельная проводимость электролита, см·Ом;
η - выход по току обрабатываемого металла;
U - напряжение на электродах, В;
ΔU - падение напряжения в приэлектродных слоях, равное алгебраической сумме падений напряжения в прикатодном и прианодном слоях, В;
МЭЗ
δ - величина межэлектродного зазора, см;
τ - время цикла электрохимического полирования, мин.